СПЛАВ НА ОСНОВЕ МАГНИЯ
ALLOY ON BASIS OF MAGNESIUM

Изобретение относится к области металлургии, в частности к составам сплавов на основе магния, которые могут быть использованы для изготовления деталей летательных аппаратов, автомобилей, бытовой техники.
Известен сплав на основе магния, мас.%: алюминий, кадмий, марганец, иттрий, никель, цинк в сумме 0,1-10,0; магний остальное [1].
Задачей изобретения является повышение прочности сплава.
Технический результат достигается тем, что сплав на основе магния, содержащий алюминии, кадмий, марганец, иттрий, цинк, дополнительно включает титан и кальций при следующем соотношении компонентов, мас.%: алюминий 8,0-10,0; кадмий 0,5-0,9; марганец 0,2-0,3; иттрий 0,03-0,05; цинк 4,5-5,5; титан 0,1-0,15; кальций 0,02-0,04; магний остальное.
В таблице приведены составы сплава.
Компоненты
Состав, мас.%:
1
2
3
Алюминий
8,0
9,0
10,0
Кадмий
0,9
0,7
0,5
Марганец
0,3
0,25
0,2
Иттрий
0,05
0,04
0,03
Цинк
4,5
5,0
5,5
Титан
0,15
0,13
0,1
Кальций
0,04
0,03
0,02
Магний
остальное
остальное
остальное
Предел прочности при растяжении, кгс/мм<sup>2</sup>
37-39
37-39
37-39
В составе сплава компоненты проявляют себя следующим образом. Алюминий, цинк и кадмий повышают механические свойства сплава, марганец увеличивает его коррозионную стойкость. Кальций понижает окисляемость. Иттрий препятствует развитию трещин. Титан измельчает структурные составляющие сплава.
2
2
2
Сплав выплавляют под флюсом ВИ2 (флюс содержит, мас.%: MgCl 40,0-48,0; KCl 30,0-40,0; BaCl 5,0; CaF 3,0-5,0) в стационарных толстостенных стальных тиглях.
Сплав подлежит термообработке, включающей нагрев в печи (в атомосфере сернистого газа с принудительной циркуляцией) до температуры 530°С с выдержкой в течение 2 часов, закалку в воде с температурой 100°С, старение при температуре 175°С с выдержкой в течение 10 часов.
Источник информации
1. JP 02-047238, С22 С 23/00, 1990.